Brevet FR2913021A1 — publié le 20080829

FILM POLYAMIDE ENDUIT POUR L'ENSACHAGE DE PRODUITS A DUREE DE CONSERVATION PROLONGEE Le domaine technique de la présente invention est celui des matériaux pour la réalisation d'emballage. Plus particulièrement, la présente invention concerne un film enduit destiné à emballer un article nécessitant une durée prolongée de conservation. De nombreux films polymères, aptes à être utilisés pour l'emballage des produits, sont présents sur le marché. On peut citer en particulier les films à usage alimentaire tels que les films en polyamide (PA), en polyéthylène téréphtalate (PET) ou en polychlorure de vinyle (PVC). D'autre films tels que ceux en polyéthylène basse densité (PEBD), utilisés pour le fardelage (regroupement de produits) ou la palettisation, peuvent être étirables et rétractables. Certains films sont également constitués en polyéthylène haute densité (PEHD) ou encore polypropylène (PP). Enfin, dans certaines applications particulières, les films peuvent être constitués d'un complexe de différents polymères cités ci-dessus. Le choix du matériau à utiliser pour réaliser le film dépend généralement, des propriétés, dont on souhaite voir le film disposer. Ces propriétés peuvent être d'ordre mécanique, tel que la résistance aux chocs ou aux fluages, la rigidité, l'étirabilité, la déchirabilité, la résistance à la pliure, etc.. D'autres propriétés sont d'ordre physique, tel que la capacité de transfert de l'eau (barrière à la vapeur d'eau, étanchéité), le transfert de gaz, aptitude à supporter la stérilisation, la congélation ou encore à subir des micro-ondes, etc... Enfin, d'autres propriétés peuvent être d'ordre esthétique, tel que le rendu visuel (transparence, brillance, ...) ou le toucher. Lorsque l'on s'intéresse plus particulièrement au domaine du diagnostic in vitro, qui est le domaine d'activité de la demanderesse, et en particulier aux films utilisés pour l'ensachage des milieux de culture, on constate que les matériaux habituellement utilisés sont les matériaux présentant une propriété barrière faible caractérisée par une perméabilité élevée à la vapeur d'eau (>120g/m2 x 24 heures). Un tel matériau est par exemple la cellophane. Ce matériau a pour avantage de permettre à l'eau contenue dans les milieux de culture gélosés prêts à l'emploi de s'évaporer et de traverser le film. Ceci empêche alors une condensation trop importante à l'intérieur du sac constitué du film en cellophane. Par contre, l'inconvénient principal est que, la vapeur d'eau traversant le film, le taux d'humidité à l'intérieur est très bas, entraînant un dessèchement plus important et donc prématuré du milieu de culture. La durée de conservation du produit s'en trouve donc affectée. D'autres matériaux également utilisés pour l'ensachage des milieux de culture présentent, quant à eux, une propriété barrière élevée caractérisée par une perméabilité faible à la vapeur d'eau ( Il s'ensuit que les sociétés productrices de milieux de culture gélosés sont toujours dans l'attente d'un emballage apte à conserver lesdits milieux de culture, dans des conditions optimales, à savoir dans un environnement suffisamment riche en vapeur d'eau pour éviter leur dessèchement prématuré, mais également suffisamment pauvre pour éviter une condensation trop importante dans le sac. Ces propriétés doivent par ailleurs être combinées avec un rendu visuel conforme aux attentes des clients, notamment en terme de transparence. Il est du mérite des inventeurs d'avoir mis en évidence qu'il était possible d'utiliser à des fins d'emballage d'articles à durée de conservation prolongée, d'une part, un film monocouche uniquement constitué de PA non orienté, de type "cast" et d'autre part, de faire jouer au PVC et/ou PVDC utilisé comme constituant de base de l'enduit de scellage du film, le rôle de modulateur de la perméabilité à la vapeur d'eau, en faisant varier la quantité d'enduit déposé sur le film PA. Ainsi, un premier objectif de la présente invention est donc de fournir un film dans un matériau possédant des propriétés physiques, particulièrement en terme de capacité barrière à la vapeur d'eau, aptes à permettre une durée de conservation améliorée des produits nécessitant d'être conservés pendant une durée prolongée sous une atmosphère à taux d'humidité contrôlé. Un deuxième objectif de la présente invention est de fournir un film facilement réalisable, à partir d'un matériau largement utilisé dans le domaine de l'emballage et qui présente par ailleurs un coup de revient limité. Un troisième objectif de la présente invention est de fournir un matériau monocouche, souple et de faible épaisseur. Un quatrième objectif de la présente invention est de fournir un matériau facilement scellable. Un cinquième objectif est de la présente invention est de fournir un matériau apte à répondre aux standards en terme de rendu esthétique, particulièrement en terme de transparence et de toucher. Ces objectifs parmi d'autres, sont atteints par la présente invention qui concerne en premier lieu un film polymère monocouche, destiné à être utilisé pour l'emballage d'articles à durée de conservation prolongée, ledit film étant constitué d'une feuille de polyamide, recouverte, sur l'une de ces faces, d'un enduit thermoscellant, de sorte que ledit film présente une perméabilité à la vapeur d'eau moyenne comprise entre 35g/m2/24 heures et 110 g/m2/24 heures. Par film, on entend une couche de polyamide, sans limitation de taille, recouverte de l'enduit thermoscellant. Par feuille, on entend une couche de polyamide, sans limitation de taille, non encore recouverte de l'enduit thermoscellant. Selon une mode de réalisation préférentiel cb l'invention, l'enduit thermoscellant comporte du polychlorure de vinyle (PVC), du polychlorure de vinylidène (PVDC), ou leurs mélanges. Avantageusement, la quantité d'enduit déposée sur la feuille de polyamide est 30 comprise entre 0,8 et 10 g/m2 de feuille de polyamide. Plus avantageusement encore, la quantité d'enduit déposée sur la feuille de polyamide est comprise entre 2 et 3 g/m2 de feuille de polyamide. Selon une autre caractéristique préférentielle, la couche de polyamide présente une épaisseur comprise entre 15 et 100 m. Le polyamide est de préférence pris dans le groupe des polyamides 6 cast. Par polyamide cast, on entend un polyamide obtenu par extrusion en filière plate, sans orientation. Un tel polyamide peut être par exemple celui commercialisé par la société CFP, sous la référence FILMON CS. Un autre objet de la présente invention concerne, l'utilisation d'un film tel que décrit ci-dessus, pour emballer au moins un article à durée de conservation prolongée. Préférentiellement, l'article est un milieu de culture des microorganismes en boîte. Un autre objet de la présente invention concerne un sachet, destiné à l'emballage d'au moins un article à durée de conservation prolongée, dont au moins l'une des parois est constituée d'un film polymère tel que décrit ci-dessus. Un autre objet de la présente invention concerne un procédé de réalisation d'un film polymère monocouche enduit tel que décrit ci dessus, comprenant les étapes consistant à : - obtenir une feuille de polyamide, et - déposer sur ladite feuille, un enduit comportant du polychlorure de vinyle (PVC) et/ou du polychlorure de vinylidène (PVDC), de sorte que la quantité dudit enduit soit comprise entre 0,8 et 10 g/m2 de feuille de polyamide. Selon une variante avantageuse du procédé de réalisation du film, la feuille de polyamide est obtenue par extrusion en filière plate sans orientation. L'enduit peut être déposé sur la feuille de polyamide par héliogravure. 25 Un autre objet de la présente invention concerne un procédé de réalisation d'un sachet tel que décrit ci dessus, comprenant les étapes consistant à : - superposer deux films polymère selon l'invention, de sorte que les faces portant l'enduit se retrouvent en regard l'une de l'autre ; 30 -solidariser le bord desdits films, sur au moins 50% de leur périphérie. 20 Selon une alternative, le procédé de réalisation d'un sachet tel que décrit ci dessus, comprend les étapes consistant à : - Plier en deux ledit film, de sorte que les bords superposés dudit film se retrouvent au voisinage l'un de l'autre, bs faces portant l'enduit se retrouvant en regard l'une de l'autre ; - solidariser au moins partiellement deux bord superposés sur au moins un côté dudit film, de façon à obtenir un sachet comportant une ouverture sur au moins un de ses bords. De façon préférentielle, l'étape de solidarisation est effectuée par thermoscellage à une température comprise entre 100 et 170 C Un autre objet de la présente invention concerne un procédé d'emballage d'au moins un article à durée de conservation prolongée, comprenant les étapes consistant à : - placer l'article sur un film selon l'invention, sur la face portant l'enduit ; - recouvrir ledit article avec une portion restée libre dudit film ou avec un autre film, de sorte que les faces portant l'enduit soient en regard 1' une de l'autre, - solidariser les bords les bords du ou des deux films, de sorte que l'article soit emprisonné dans le sachet ainsi formé. De façon préférentielle, l'article est un milieu de culture des microorganismes. Selon une variante avantageuse de l'invention, le ou les films sont préalablement stérilisée(s). La méthode de stérilisation est une irradiation par rayonnements, en particulier rayons gamma ou bêta, ou tout procédé de stérilisation équivalent. Selon un mode réalisation préférentiel, l'étape ch solidarisation des bords de la ou des feuille(s) est réalisée par thermoscellage à une température comprise entre 100 et 170 C. Une variante avantageuse de l'invention, le procédé d'emballage comporte en outre les étapes additionnelles consistant à : - placer le sachet ainsi obtenu à l'intérieur d'un deuxième sachet et - sceller ledit deuxième sachet. Selon une autre variante avantageuse, le procédé d'emballage comporte en outre les étapes additionnelles consistant à : - placer le deuxième sachet ainsi obtenu à l'intérieur d'un troisième sachet et - sceller ledit troisième sachet. Préférentiellement, lesdits deuxième et/ou troisième sachets sont constitués d'un matériau pris dans le groupe comprenant : la cellophane, les polyoléfines, les polyamides. Selon une variante avantageuse, lesdits deuxième et/ou troisième sachets sont constitués d'un film selon l'invention. Un dernier objet de la présente invention concerne un kit de diagnostic comprenant au moins un milieu de culture des microorganismes, contenu dans au moins un sachet tel que décrit ci-dessus. Les buts et avantages de la présente invention seront mieux compris à la lumière de des exemples, nullement limitatifs qui suivent en référence à la figure 1 qui représente un schéma descriptif du dispositif permettant de mettre en oeuvre le procédé d'enduction du film de polyamide. Exemple 1 : Composition et réalisation d'un enduit PVDC : 1/ Composition : Un exemple de composition d'enduit déposé sur le film de polyamide est le suivant : • PVDC Latex DIOFAN AO36 de Solvin • Eau déminéralisée du commerce • Silice SIPERNAT FK310 diamètre 41u,. de Degussa LTD • Cire MICHEMLUBE 160 de Michelman USA • PA CAST de CFP Italie 2/ Préparation : En prévision de la phase d'enduction, il est nécessaire de diluer le PVDC latex pour ajuster le dépôt. Cet ajustement se réalise à l'aide de l'eau déminéralisée. - Dilution PVDC Latex : Le mélange s'effectue de la manière suivante :30 Quantité de PVDC latex à diluer kg A 100 kg Extrait sec de PVDC latex % B 55 % Dilution % C 30 % Quantité d'eau à ajouter au PVDC Kg D 83.33 kg latex eau Formule :D=(Ax(BùC))/C - Préparation et incorporation de la silice : La silice doit être diluée dans l'eau déminéralisée, qui doit servir également de diluant au PVDC latex. Les composants doivent être mélangés avec une turbine à haute vitesse à 6000 tours/mn, et ce, pendant 5mn. Ensuite, la solution peut être rajoutée au PVDC latex, de manière lente. Calcul de la quantité de silice : Extrait sec silice % humide A 100 % Extrait sec PVDC latex % humide B 51 % Formule g silice / kg sec PVDC latex C 5g / kg Quantité de PVDC latex Kg PVDC latex D 100 kg Quantité de silice g silice E 255 g Formule :E=(DxCxB)/A - Préparation et incorporation de la cire La cire est introduite directement dans le PVDC latex. Il est important de respecter les quantités déterminées, pour ne pas détériorer la perméabilité aux gaz, le coefficient de 20 glissant, ainsi que les propriétés de scellage. Calcul de la quantité de cire : Extrait sec cire % humide A 25 % Extrait sec PVDC latex % humide B 51 % Formule G sec cire / kg sec PVDC latex C 5 g / kg Quantité de PVDC latex kg PVDC latex D 100 kg Quantité de cire g cire E 1020 g Formule :Formule:E=(DxCxB)/A Exemple 2 : Procédé d'enduction du film de polyamide Sur la figure 1 sont représentées les différentes étapes du procédé d'enduction de du polyamide. Le polyamide commercialisé par la société CFP sous la référence commercial FILMON CS se présente sous forme d'une bobine 10 constituée par une bande de polyamide enroulée, dont la laize est de 1200 mm. La bande de polyamide 12 est déroulée et rejoint un poste 14 au niveau duquel elle subit un traitement Corona. Bien connu de l'homme du métier, le traitement Corona permet d'augmenter la tension de surface des matériaux polymères, avant que ceux-ci ne soient imprimés, collés ou revêtus. Ce traitement de surface permet une meilleure adhésion de l'enduit PVDC sur le polyamide. Ce traitement est avantageusement de 38 dyn. Une fois le traitement Corona réalisé, la bande de polyamide rejoint le poste d'enduction. A ce stade, la bande de polyamide est enduite, par héliogravure, en passant entre deux cylindres, le cylindre d'enduction 16 et le cylindre presseur 18. Le cylindre d'enduction 16 est un cylindre gravé. Il est chargé en enduit par trempage dans un bac 20 contenant l'enduit, ce dernier venant se déposer dans les infractuosités obtenues par gravure. Le surplus d'enduit est ensuite raclé au moyen de lames en acier inoxydable. Lorsque la partie du cylindre 16 chargée en enduit, entre en contact avec la bande de polyamide, l'enduit est déposé sur cette dernière. Les cylindres d'enduction sont refroidis au moyen d'un circuit fluidique de refroidissement qui communique avec un caisson de refroidissement 22. Ainsi, la température des cylindres est maintenue entre 15 et 20 C. 8 Le bac de trempage 20 est alimenté en enduit par le biais d'un circuit d'alimentation. L'enduit est puisé dans un réservoir 24 et est transporté jusqu'au bac de trempage 20 au moyen d'une pompe 26. Avant d'atteindre le bac de trempage 20, l'enduit est filtré au moyen d'un filtre 28, permettant d'éliminer toute impureté. Le réservoir 24 est disposé dans un conteneur 30, apte à permettre son refroidissement. Pour ce faire, le conteneur 30 est en communication avec un caisson de refroidissement 32 au moyen d'un circuit fluidique de refroidissement. La quantité d'enduit déposée sur le polyamide est ainsi comprise entre 2 et 3 g/m2, selon le degré de perméabilité à la vapeur d'eau souhaité. Une fois le polyamide enduit, la bande rejoint des caissons de chauffage 34 permettant le séchage de l'enduit. A cette fin, la bande de polyamide passe dans les différents caissons, dont la température interne varie entre 140 et 160 C. Le passage dans ces caissons permet d'évacuer l'eau du dépôt humide sur le polyamide. Avantageusement, la bande est refroidie au moyen de cylindres refroidisseurs (non représentés) en entrée et en sortie des caissons de chauffage. Après le séchage, la bande de polyamide enduit est à enroulée en une bobine 36, au moyen d'un enrouleur. Exemple 3 : Ensachage de 10 boîtes de Pétri de type Count tact dans un triple 20 emballage constitué d'un sachet en polyamide 6 enduit et de deux sachets en cellophane On prépare un bouillon de culture répondant à la formulation indiquée ci-dessous : Peptone de caséine (bovin) : 15,0 g 25 Peptone de soja 5,0 g Extrait de levure 6,0 g Chlorure de sodium 5,0 g Pyruvate de sodium 2,0 g Lécithine de soja 0,7 g 30 Polysorbate 80 (Tween 80) 5,0 g Thiosulfate de sodium 0,05 g L-Histidine 1,0 g 10 Agar 20,5 g Eau purifiée 1000 ml On le stérilise à la vapeur (ou à tout autre procédé de stérilisation compatible avec 5 les milieux de culture) et on le verse sur boîtes de type Count-TactTM et le laisse former un gel. On place un empilage de 10 boîtes Count-TactTM chargées d'un tel bouillon dans un sachet préformé (une soudure longitudinale et une soudure transversale) composé du film 10 polyamide 6 "Cast" monocouche enduit (épaisseur 40 m, enduction comprise entre 2g/m2 et 3g/m2). Ce sachet a été préalablement radiostérilisé aux rayons gamma à une dose comprise entre 25 et 40 Kgrays. On ferme le premier sachet par un dispositif de thermoscellage, à une température de 140 C, sous 1,6 bar de pression pendant 1 seconde. On place le premier sachet à l'intérieur d'un deuxième sachet constitué de cellophane 430 15 LMS (perméabilité à la vapeur d'eau de 600g/m2/24 heures) et on ferme ce sachet par un dispositif de thermoscellage, à une température de 170 C. On place le deuxième sachet à l'intérieur d'un troisième sachet constitué de cellophane 430 LMS et on ferme ce sachet par un dispositif de thermoscellage, à une température de 170 C. On met en coffret le triple emballage et on lui applique des doses d'irradiation aux rayons gamma de 8-12 Kgrays. 20 Le système ainsi décrit permet de conserver ledit milieu de culture à une température entre 2 et 8 C. Exemple 4: : Ensachage de 10 boîtes de Pétri format 90 mm, dans un emballage 25 constitué d'un sachet en polyamide 6 enduit On prépare un bouillon de culture répondant à la formulation indiquée ci-dessous : Peptones (porcin ou bovin) : 17,2 g L. Tryptophane 0,9 g 30 Tampon Hepes 0,4g Mélange chromogène 6,87g Agar 18 g Eau purifiée 1000 ml On le stérilise à la vapeur (ou à tout autre procédé de stérilisation compatible avec les milieux de culture) et le verse dans des boîtes de Pétri au format 90 mm (boîte ayant un diamètre de 90 mm) et le laisse former un gel : Un empilage de 10 boîtes de 90mm (boîte ayant un diamètre de 90 mm) chargées d'un tel bouillon est ensaché par une machine horizontale automatique dans un sachet composé d'un film polyamide 6 "Cast" monocouche enduit d'épaisseur 40 m, comportant une enduction comprise entre 2g/m2 et 3g/m2. La température de scellage du sachet est de 100 C et le sachet est composé d'une soudure longitudinale et de 2 soudures transversales. Les piles de 10 boîtes sont mises en coffret. L'emballage ainsi réalisé a permis de imiter la perte d'eau des géloses dans les conditions de stockage, habituellement utilisées, tout en maintenant un taux d'exsudation correct. Les résultats obtenus avec ce système permettent d'envisager une augmentation du temps de stockage de 47%. Exemple 5 : On reproduit l'exemple 2, à la différence que la pile de 10 boîtes chargées du bouillon est ensachée, dans un sachet composé d'un film polyamide 6 "Cast" monocouche enduit d'épaisseur 30 m, comportant une enduction comprise entre 1,6g/m2 et 2g/m2). Le système ainsi décrit a permis de limiter la perte d'eau des géloses dans les conditions de stockage clients tout en maintenant un taux d'exsudation correct. Les résultats obtenus avec ce système permettent d'envisager une augmentation du temps de stockage de 41%. Exemple 5 : On reproduit l'exemple 1 en substituant le deuxième et/ou le troisième sachet (cellophane 430LMS) par un sachet préformé en film polyamide monocouche enduit, tel30 que décrit précédemment, préalablement radiostérilisé aux rayons gamma à une dose de 25-40 Kgrays (épaisseur 40 m, enduction comprise entre 2g/m2 et 3g/m2). Exemple 6 : On reproduit l'exemple 1 en substituant le premier et/ou le deuxième et/ou le troisième sac par un sachet préformé en film polyamide monocouche enduit, tel que décrit précédemment, préalablement radiostérilisé aux rayons gamma à une dose de 25-40 Kgrays (épaisseur 30 m, enduction comprise entre 1,6g/m2 et 2g/m2). Exemple 7 : On prépare un bouillon de culture répondant à la formule suivante : Peptone de caséine 15,0 g Peptone de soja 5,0 g Chlorure de sodium 5,0g Agar 15 g Eau purifiée 1000 ml On le stérilise à la vapeur (ou à tout autre procédé de stérilisation compatible avec 20 les milieux de culture) et le verse sur boîtes de 90mm et le laisse former un gel : Un empilage de 10 boîtes de 90mm chargées d'un tel bouillon est ensaché par une machine horizontale automatique dans un sac composé d'un film monocouche enduit (épaisseur 30 m, enduction comprise entre 1,6g/m2 et 2g/m2). Le premier sachet est 25 ensaché par une machine horizontale automatique dans un deuxième sachet composé de cellophane 430 LMS (perméabilité à la vapeur d'eau de 600g/m2/24 heures). Le deuxième sachet est ensaché par une machine horizontale automatique dans un troisième sachet composé de cellophane 430LMS. On met en coffret le triple emballage et on lui applique des doses d'irradiation aux rayons gamma de 8-12 Kgrays. 30 REVENDICATIONS 1. Film polymère monocouche, destiné à être utilisé pour l'emballage d'articles à durée de conservation prolongée, ledit film étant constitué d'une feuille de polyamide, recouverte, sur l'une de ces faces, d'un enduit thermoscellant, de sorte que ledit film présente une perméabilité à la vapeur d'eau moyenne comprise entre 35g/m2/24 heures et 110 g/m2/24 heures. 2. Film polymère selon la revendication 1, dans lequel l'enduit thermoscellant comporte du polychlorure de vinyle (PVC), du polychlorure de vinylidène (PVDC), ou leurs mélanges. 3. Film polymère selon l'une des revendications précédentes, dans lequel l'enduit comporte du PVDC, une silice et une émulsion cireuse anionique. 4. Film polymère selon l'une des revendications précédentes, dans lequel la quantité d'enduit déposé sur la feuille de polyamide est comprise entre 0,8 et 10 g/m2 de feuille de polyamide. 20 5. Film polymère selon l'une des revendications précédentes, dans lequel la couche de polyamide présente une épaisseur comprise entre 15 et 100 m. 6. Film polymère selon l'une des revendications précédentes, dans lequel le polyamide est un polyamide 6 cast. 25 7. Utilisation d'un film selon l'une des revendications précédentes, pour emballer au moins un article à durée de conservation prolongée. 8. Utilisation selon la revendication précédente, dans laquelle l'article est un milieu de 30 culture des microorganismes.15 9. Sachet, destiné à l'emballage d'au moins un article à durée de conservation prolongée, dont au moins l'une des parois est constituée d'un film selon l'une des revendications 1 à 6. 10. Procédé de réalisation d'un film polymère selon l'une des revendications 1 à 6, comprenant les étapes consistant à : - Obtenir une feuille de polyamide, et - Déposer sur ladite feuille un enduit comportant du polychlorure de vinyle (PVC) et/ou du polychlorure de vinylidène (PVDC), de sorte que la quantité dudit enduit soit comprise entre 0,8 et 10 g/m2 de feuille de polyamide - Sécher ledit enduit. 11. Procédé selon la revendication 10, dans lequel l'enduit est déposé sur la feuille de polyamide par héliogravure. 12. Procédé de réalisation d'un sachet selon la revendication 9 comprenant les étapes consistant à : - superposer deux films selon l'une des revendications 1 à 6, de sorte que les faces portant l'enduit se retrouvent en regard l'une de l'autre ; - solidariser le bord desdits films, sur au moins 50% de leur périphérie. 13. Procédé de réalisation d'un sachet selon la revendication 9 comprenant les étapes consistant à : - Plier en deux un film selon l'une des revendications 1 à 6, de sorte que les bords superposés dudit film se retrouvent au voisinage l'un de l'autre, les faces portant l'enduit se retrouvant en regard l'une de l'autre ; - solidariser au moins partiellement deux bord superposés sur au moins un côté dudit film, de façon à obtenir un sachet comportant une ouverture sur au moins un de ses bords.30 14. Procédé selon l'une des revendications 12 ou 13, dans lequel l'étape de solidarisation est effectuée par thermoscellage à une température comprise entre 100 et 170 C. 15. Procédé d'emballage d'au moins un article à durée de conservation prolongée, comprenant les étapes consistant à : - placer l'article sur un film selon l'une des revendications 1 à 6, sur la face dudit film portant l'enduit ; - recouvrir ledit article avec une portion restée libre dudit film ou avec un autre film, de sorte que les faces portant l'enduit soient en regard l'une de l'autre, - solidariser les bords du ou des deux films, de sorte que l'article soit emprisonné dans le sachet ainsi formé. 16. Procédé d'emballage selon la revendication précédente, dans lequel l'article est un milieu de culture de microorganismes. 17. Procédé d'emballage selon l'une des revendications 15 ou 16, dans lequel le ou les films sont préalablement stérilisée(s). 18. Procédé d'emballage selon la revendication précédente, dans lequel la méthode de stérilisation est une irradiation par rayonnements pris dans le groupe constitué par rayons gamma et/ou béta. 19. Procédé d'emballage selon l'une des revendications 15 à 18, dans lequel l'étape de solidarisation est une étape de thermoscellage à une température comprise entre 100 et 170 C. 20. Procédé d'emballage selon l'une des revendications 15 à 19 comportant en outre les étapes additionnelles consistant à : - placer le sachet ainsi obtenu à l'intérieur d'un deuxième sachet et - sceller ledit deuxième sachet. 21. Procédé d'emballage selon la revendication précédente comportant en outre les étapes additionnelles consistant à : placer le deuxième sachet ainsi obtenu à l'intérieur d'un troisième sachet et sceller ledit troisième sachet. 22. Procédé d'emballage selon l'une des revendications 15 à 21, dans lequel lesdits deuxième et/ou troisième sachets sont constitués d'un matériau pris dans le groupe comprenant : la cellophane, les polyoléfines, les polyamides. 10 23. Procédé d'emballage selon l'une des revendications 15 à 22, dans lequel lesdits deuxième et/ou troisième sachets sont constitués d'un film selon l'une des revendications à 1 à 6. 24. Utilisation d'au moins un sachet selon la revendication 9, pour la réalisation d'un 15 kit de diagnostic in vitro, ledit emballage contenant au moins un milieu de culture de microorganisme.5